(57)【要約】【課題】和紙をスリットカットし、撚り合わせて作製した和紙糸を汎用の衣料用化するに際して、剛直で硬く伸縮性が乏しいために織機や編み機において、切れ易い不具合があり、柔軟剤の塗布や、糸の表面研ぎ出しなどで対処した場合にあっても猶、不満足な点が多い。【解決手段】和紙糸表面のセルローズを減量するに際して、セルローゼ系の酵素を単独もしくは同系異種の酵素を適当な比率で混合し、温度４０〜７０℃、溶媒水、ｐＨ  ４．０〜６．５減量時間、１５〜４０分、の処理を成す。この減量に際して、和紙糸を十分減量して編み、織りの製品に直結させるか、若しくは編み、織り機において支障の生じない程度の処理に止めて、編み地や織り地に成した後に再度の減量処理を成すかは、衣料の種別に応じて対処する。【選択図】  なし【特許請求の範囲】
【請求項１】
和紙糸を粗筒編みに成し、その編み地を、セルラーゼ系の酵素を単独、若しくは同系異種の酵素とを適当な比率で混合した水溶液に浸漬させ、その際の温度、４０℃〜７０℃、水溶濃度、０．２〜１０％と成し、減量行程に要する適当な経時後、洗浄の後脱水乾燥し、デニットすることを特徴とする和紙糸衣料用化の加工方法。
【請求項２】
和紙糸を、請求項１と同様の温度条件下に、酵素濃度０．２乃至２％に設定した浴槽内で、必要滞留時間中を通して、繰り返し走行、若しくは移動させ、浴槽内の酵素濃度を所定通りに維持する制御下に、減量を成すことを特徴とする請求項１に記載の和紙糸衣料用化の加工方法。
【請求項３】
請求項２に記載の加工糸を、適当な編み物若しくは織物と成した後、請求項１と同様の諸条件下に減量を成すに際して、編み織り地を液面上にロールアップしつつ、槽内の液をポンプアップした液と共に液槽に流下させ、槽内を遊よくさせる行程を必要時中繰返して、製品に仕上げることを特徴とする請求項１に記載の和紙糸衣料用化の加工方法。
【請求項４】
請求項３に記載の、靴下など小物の場合にあっては、それらを適当なボールミルに収容させ、回転させつつ請求項１に記載の処理を成し、液を排出後、水洗しつつ同様に回転させることを特徴とする和紙糸衣料用化の加工方法。
【発明の詳細な説明】
【０００１】
【発明の属する技術分野】
本発明は、適当する和紙をスリットカットし、その適当な本数を撚り合せて成した和紙糸の柔軟化、フィビブルな毛羽立ち、特に着衣した際のシックさ、布地を垂れ下げた際のドレープさ、などを併せ持つように仕上げる加工の方法に関する。
【０００２】
【従来の技術】
従来は、和紙をスリットカットするに際して更なる軽目化や細目化を成し、撚り合わせ後の表面研ぎ、柔軟剤の塗布、超音波の照射などの方法によって柔軟化や毛羽立て、風合いや手触り感の向上を図ってきた。
【０００３】
【発明が解決しようとする課題】
植物系繊維の場合にあっては、樹皮や茎の皮などの繊維を利用するために、表面に異物が多く、それらを取り除く沈殿分離とスクリーンニング、煮沸によって長い繊維を適切な短さに成す製法を介した和紙糸は、表面が硬く強靭であるにも拘わらず編み・織り機では切れ安い不具合があった。
【０００４】
和紙糸の研ぎに際しては、研ぎ方の目詰まり、柔軟剤の塗布においては、ムラ、超音波の照射には効果不足などの不具合があり、素材の有する特性を引き出すには不充分であった。この発明においては、セルローズ系に対して有効に作用するセルラーゼ系の酵素を、同系異種のものを含めて、和紙糸の表面に対して特定の加工条件下の作用をさせ、編み地や織り地に成した際に、既存の天然繊維とは異なる風合いと、機能を有する和紙糸、及び織編地の加工方法を提供することを目的としている。
【０００５】
【問題を解決するための手段】
上記の目的を達成するために、本発明の加工方法においては、適当な薄さに形成した和紙を、適当する細目でスリットカットし、通常は複数の紙片を撚り合せて和紙の原糸と成し、一例としてエンドレスの粗筒編みにする。
【０００６】
粗筒編み地の糸は屈折が緩やかなループで形成されるために、撚り合わせによってより硬質と化した糸にあっても編み上げと、デニットが容易で、編み目が粗いために糸間の空隙率が高く、大量に液中処理する際の液流の動きや編み地の高速移動の際にも支障がなく、液にも馴染み安く仕上がりが速い。かせ糸の場合には、かせ束の網入れや、ソフトワインディングの状態で液中処理をしようとすると、かせの内部まで均等に液に触れるよう回転させるなどの作動の際に、必要程度迄軟化させた糸に、もつれや、絡みなどを生じて後続工程の支障となることが多く、静置した場合にあっても、減量作用による糸の縮み具合で同様の支障を生じることが多い。
【０００７】
上記の処理後脱水乾燥し、次いでデニットを成す。先の工程で形成されたループ状の編み目跡が失われず、編み織りなどに際してクッションの役割を果たす。
【０００８】
和紙糸をニットすることなく直接減量する場合、フリーに回転する巻き糸を、テンションローラーとガイドを介して、適当な長さで回転駆動源に連係させ、減量槽内に配した円筒の端末に１回巻き付け、先端をガイドとテンションローラーを介して、変速駆動源と連係させた槽外の巻取り機構と連繋させる。円筒先のガイドを平行に移動しつつ円筒を回転させ、その有効端末まで巻き付けガイドを固定する。円筒と巻き取り部を同時に作動させると、糸は円筒表面をよじれ転がりながら当初の巻き付け個所に至る。
【０００９】
巻き取り部先のガイドとテンションローラー間のテンションを稼動中常時測定しつつテンションの変動に従って回転を変速させる。これは、巻き取りの進渉につれて糸径が大となり糸速が早まることえの対処と糸の縮み具合の制御のためであって、その際に懸かるテンション範囲を、２ｇ〜７ｇ程度に留めるように回転数を制御する。また、一例として、円筒の有効長さ６０ｃｍ、巻き数６００回、２０ｒｐｍとすると、３０分の液中滞留時間となり、液槽を深く大きく成せば、円筒をドラム状に構成するか、若しくは円筒を複数に配して回転数を上げる。この処理においては、１次的な柔軟化と撚り合わせ目の均整化、糸の縮み具合の平均化などをさせる。
【００１０】
洗浄．乾燥の後、必要に応じてテンション加工や糊付けを成し、目的とする織物、編み物に仕上げ、需要に適した度合いの減量作用を施す。
【００１１】
【発明の実施の形態】
発明の実施の形態を実施例にもとづき説明する。
和紙の製作においては、三椏や楮の場合は樹皮、亜麻などでは茎の皮の繊維を原料としているために、繊維のじん皮が強靭で古文書の現存する例によっても広く知られている通りであって、特に薄く漉き上げてあっても剛直で伸縮力が乏しく、直接製品地に編織するには難点が多い。
【００１２】
従って、和紙糸を粗筒編みして編み地を減量槽に入れ、下記の条件下に減量処理を施した。
温度      ４０℃
溶媒      水
ｐＨ      ４．８
濃度      セルローゼ系酵素  ０．２％
時間      ３０分弱
【００１３】
洗浄後、遠心脱水、乾燥させてデニットしたが、これらの工程経過後も筒編みの際のループ跡が小さな波形で残留し、デニットの際の糸と糸相互の擦れ合いと、じん皮の劣化が紙漉きの段階で絡み合ったフイビブルな繊維を現出させ、特有の風合いの毛羽立ちとなった。この毛羽は緻密に所在し、手触りはベルベット風、但しベルベットの有するヌメリ感は少なく、さらっとした新鮮感とシックさを併せ持つ天然繊維では、ほぼ未知の風合いとなった。
【００１４】
このデニット後の糸を用いて靴下を編み上げたところ、糸の強度は実用の範囲内で支障はなく、屈伸性が適度にあって締め付け感がなく、軽量感と馴染み深さ、および清潔感が伴う既製品とは異なる製品と成った。
【００１５】
同様に、ハンカチーフ状に織り上げたところ、ドレープ性は絹織物に類して、しなやかで、吸水性が遥かに高い分、汎用の可能性を示す実施例となった。
【００１６】
１次的減量を成した和紙糸の織り地を、減量槽の液面上部に設けた、適当な直経で回転駆動源と連係させた円筒を介し、円筒に近接させて配したパイプを通させた後、先端と末端を縫合し、残余の布地を液槽に浸漬させる。
【００１７】
パイプは適当な傾斜をさせて液中に至らせるように配し、かつ、パイプ上部の両脇にポンプアップのパイプと流下する方向に連繋させ、駆動源と連係させたポンプを液槽と繋ぎ液を循環させつつ円筒の回転と共に布地も巡回させた。液槽に暫時滞留する布地の遊浴に絡み合いが起こらないように液槽を舟型の構造と成した。
【００１８】
以上の結果、布地に揉み効果が加わり、減量の処理時間が３０％強の短縮となった。かつ、液槽の液を排出後、水洗しつつ同様に織り地を巡回させると、起毛や柔軟化が際立って向上した。
【００１９】
減量処理の条件
温度      ４５〜７０℃
溶媒      水
ｐＨ      ４．９〜６．８
濃度      セルローズ系に作用する酵素  ４．０％
【００２０】
【発明の効果】
本発明は以上説明したように構成しているために、以下に記したような効果を奏する。
由来、植物性繊維にあっては弱点を抱えながらも、人絹やスフなど広汎に利用され、この種産業の中核的所在となった時期を経て先細りしてきたが、繊維の原料えの依存を再考する立場から、見直しの気運がある中で、弱点を適当に解消したそれらより、より汎用性があり、高級感のある衣料となり得る糸を提供できるようになった。
【００２１】
原料となる樹皮のじん皮の一部を減量反応によって除去しつつ、必要な強度を損なわない程度に柔軟化させ、潜在していた有効な毛羽を顕在化させることができた。
【００２２】
和紙糸を筒編み地に仕上げ、減量槽で減量加工後デニットした糸には、小さな波型が均一に形成されていて、この糸を、より複雑な編みに供した際にも糸切れや、もつれなどの支障がほとんど生ずることなく、適当なテンション加工を成すと、織物に加工する際にも同様に、必要で十分な条件を満たす糸を提供することが出来るようになった。
【００２３】
和紙糸は、親和力が強いために、染色は勿論、種種の物質の付着加工が容易で、かつ、付着後も堅ろうであるたろめに種種の機能糸として利用する使途が広く、一例として適当な金属の蒸着よる通電糸などがある。
【００２４】
和紙糸は、吸水力が強く、綿とは異なり蒸散性も高いために、サラッとした清潔感を伴う柔軟さの風合いによって、人肌に直接する衣料としても広汎な利用ができる。
【００２５】
使用済み経年後の処理、処分が容易で、加工後の水処理も容易である。